실시 예 1 에 있 어서 , 코어 층 ( B ) 용 의 폴리프로필렌 원료 로서 , Sumitomo Chemical Company , Limited 제 폴리프로필렌 수지 FSX 20 L 8 을 50 질 량부 와 Idemitsu Kosan Co . ," Ltd . 제 "" L - MODU ""( L - MODU ) S 901 을 50 질 량부 를 드라이 블 렌 딩 하 여 B 층 용 의 단축 의 용융 압출기 에 공급 하 고 ", 그것 이외 에 는 실시 예 1 과 마찬가지 의 방법 에 의해 두께 24 ㎛ 의 이축 배향 폴리프로필렌 필름 을 얻 었 다 . 얻 어 진 필름 의 물 성 및 평가 결과 를 표 1 에 나타낸다 .